СПОСОБ ИЗГОТОВЛЕНИЯ ЗОЛОТНИКОВОГО РАСПРЕДЕЛИТЕЛЯ ДЛЯ ГИДРАВЛИЧЕСКОГО СИЛОВОГО ОРГАНА И ЗОЛОТНИКОВЫЙ РАСПРЕДЕЛИТЕЛЬ

1. Способ изготовления золотникового распределителя для гидравлического силового органа, включающего металлический корпус с втулкой и золотник, отличающийся тем, что втулку выполняют из монокристалла лейкосапфира, производят ее напряжение до величины 50÷95% от давления в системе путем совместного нагревания ее с корпусом до расчетной температуры и запрессовкой ее в корпус с последующим их совместным охлаждением.
2. Способ изготовления золотникового распределителя по п.1, отличающийся тем, что обработку внутренней поверхности втулки ведут после ее запрессовки и охлаждения, а зазор между втулкой и золотником выполняют в диапазоне 0,2÷8 мкм.
3. Способ изготовления распределителя по п.2, отличающийся тем, что при изготовлении втулки ее ось и ось 0001 монокристалла лейкосапфира совмещают между собой.
4. Способ изготовления распределителя по п.2, отличающийся тем, что при изготовлении золотника его ось и ось 0001 монокристалла лейкосапфира совмещают между собой.
5. Золотниковый распределитель для гидравлического силового органа, включающий металлический корпус, размещенную в корпусе втулку и золотник с распределительными каналами, отличающийся тем, что втулка выполнена из предварительно напряженного монокристалла лейкосапфира с напряжением равным 50÷95% от давления в системе, причем зазор между золотником и втулкой выполнен в диапазоне 0,2÷8 мкм.
6. Золотниковый распределитель по п.5, отличающийся тем, что золотник изготовлен из монокристалла лейкосапфира.